СПОСОБ ПОЛУЧЕНИЯ ПОЛИЭФИРКАРБОНАТПОЛИОЛОВ

1. Способ получения полиэфиркарбонатполиолов посредством присоединения алкиленоксидов и диоксида углерода к одному или нескольким Н-функциональным инициирующим веществам в присутствии двойного металлоцианидного катализатора (ДМЦ-катализатора), отличающийся тем, что:
(α) в реактор загружают не содержащий Н-функциональных групп суспендирующий агент, и
(γ) во время реакции в реактор непрерывно дозируют одно или несколько Н-функциональных инициирующих веществ.
2. Способ по п. 1, причем на стадии (α) в реактор загружают не содержащий Н-функциональных групп суспендирующий агент и причем Н-функциональное инициирующее вещество в реактор не загружают.
3. Способ по п. 1, причем на стадии (α) в реактор загружают не содержащий Н-функциональных групп суспендирующий агент и дополнительно частичное количество Н-функционального(-ых) инициирующего(-их) вещества(-).
4. Способ по п. 1, причем на стадии (α) в реактор загружают не содержащий Н-функциональных групп суспендирующий агент совместно с ДМЦ-катализатором.
5. Способ по п. 4, причем после стадии (α):
(β) к загруженной на стадии (α) смеси при температуре от 90°C до 150°C добавляют частичное количество алкиленоксида, а затем добавление алкиленоксидного соединения прекращают.
6. Способ по п. 5, причем стадию (β) реализуют в атмосфере инертного газа, смеси инертного газа с диоксидом углерода или диоксида углерода.
7. Способ по п. 5, причем на стадии (β):
(β1) на первой ступени активирования в атмосфере инертного газа добавляют первое частичное количество алкиленоксида и
(β2) на второй ступени активирования в атмосфере диоксида углерода добавляют второе частичное количество алкиленоксида.
8. Способ по п. 1, причем на стадии (γ) непрерывно дозируют одно или несколько Н-функциональных инициирующих веществ и один или несколько алкиленоксидов в присутствии диоксида углерода («сополимеризация»).
9. Способ по п. 1, причем на стадии (γ) дозирование одного или нескольких Н-функциональных инициирующих веществ перед добавлением алкиленоксида временно прекращают.
10. Способ по п. 8, причем на стадии (γ) в реактор непрерывно дозируют ДМЦ-катализатор и из реактора непрерывно удаляют образующуюся реакционную смесь.
11. Способ по п. 10, причем непрерывно добавляют ДМЦ-катализатор, суспендированный в Н-функциональном инициирующем соединении.
12. Способ по п. 10, причем:
(δ) непрерывно удаляемую на стадии (γ) реакционную смесь с содержанием алкиленоксида от 0,05% масс. до 10% масс. переводят в дополнительный реактор, в котором в ходе последующей реакции содержание свободного алкиленоксида в реакционной смеси снижают до уровня менее 0,05% масс.
13. Способ по п. 1, причем на стадии (α) в качестве суспендирующего агента используют по меньшей мере одно соединение, выбранное из группы, включающей 4-метил-2-оксо-1,3-диоксолан, 1,3-диоксолан-2-он, ацетон, метилэтилкетон, ацетонитрил, нитрометан, диметилсульфоксид, сульфолан, диметилформамид, диметилацетамид, N-метил-пирролидон,
диоксан, диэтиловый эфир, метил-трет-бутиловый эфир, тетрагидрофуран, сложный этиловый эфир уксусной кислоты, сложный бутиловый эфир уксусной кислоты, пентан, н-гексан, бензол, толуол, ксилол, этилбензол, хлороформ, хлорбензол, дихлорбензол и четыреххлористый углерод.
14. Способ по п. 1, причем на стадии (α) в качестве суспендирующего агента используют 4-метил-2-оксо-1,3-диоксолан и 1,3-диоксолан-2-он или смесь 4-метил-2-оксо-1,3-диоксолана с 1,3-диоксолан-2-оном.
n
15. Способ по одному из пп. 1-14, причем Н-функциональным инициирующим веществом является по меньшей мере одно соединение, выбранное из группы, включающей этиленгликоль, пропиленгликоль, 1,3-пропандиол, 1,3-бутандиол, 1,4-бутандиол, 1,5-пентандиол, 2-метилпропан-1,3-диол, неопентилгликоль, 1,6-гександиол, 1,8-октан-диол, диэтиленгликоль, дипропиленгликоль, глицерин, триметилолпропан, пентаэритрит, сорбит и простые полиэфирполиолы с молекулярной массой M от 150 до 4500 г/моль и функциональностью от 2 до 3.